НОВЫЙ МЕТАЛЛОСОДЕРЖАЩИЙ ЦЕОЛИТ БЕТА ДЛЯ ВОССТАНОВЛЕНИЯ NOХ И СПОСОБЫ ЕГО ИЗГОТОВЛЕНИЯ

1. Не содержащий органических материалов металлосодержащий цеолит бета с молярным соотношением диоксида кремния и оксида алюминия (SAR), составляющим от 5 до 20, в котором указанный металл представляет собой железо и/или медь количестве, составляющем, по меньшей мере, 1,0 мас.%.
2. Не содержащий органических материалов металлосодержащий цеолит бета по п.1, с условием, что если указанный цеолит бета содержит какой-либо органический структурообразующий агент (SDA) в пористой структуре, то его наличие обусловлено присутствием затравочного материала в ходе синтеза.
3. Металлосодержащий цеолит бета по п.1, в котором указанный металл представляет собой железо и/или медь в количестве, составляющем от 1,0 до 10 мас.%.
4. Металлосодержащий цеолит бета по п.3, в котором, по меньшей мере, 60% железа присутствует в виде изолированного катиона в центре обмена.
x
5. Металлосодержащий цеолит бета по п.1, который демонстрирует конверсию NO, составляющую, по меньшей мере, 40% при 200°C для селективного каталитического восстановления образующим аммиак соединением после выдерживания при 700°C в течение 16 часов в присутствии до 10 об.% водяного пара.
6. Способ селективного каталитического восстановления оксидов азота в отходящем газе, причем указанный способ включает:
по меньшей мере, частичный контакт указанных отработавших газов с изделием, включающим не содержащий органических материалов металлосодержащий цеолит бета, в котором указанный металл представляет собой железо и/или медь в количестве, составляющем, по меньшей мере, 0,5 мас.%.
7. Способ по п.6, в котором указанный не содержащий органических материалов металлосодержащий цеолит бета имеет молярное соотношение диоксида кремния и оксида алюминия (SAR), составляющее от 5 до 20.
8. Способ по п.6 с условием, что, если указанный цеолит бета содержит какой-либо органический структурообразующий агент (SDA) в пористой структуре, его наличие обусловлено присутствием затравочного материала во время синтеза.
9. Способ по п.6, в котором указанную стадию контакта осуществляют в присутствии аммиака, мочевины или образующего аммиак соединения, или углеводородного соединения.
10. Способ по п.6, в котором указанные медь или железо вводят жидкофазным или твердофазным ионным обменом, пропитыванием или внедрением прямым синтезом.
11. Способ по п.6, в котором количество указанного железа составляет, по меньшей мере, 1,0 мас.% суммарной массы указанного материала и, по меньшей мере, 60% железа присутствует в виде изолированного катиона в центре обмена.
12. Способ по п.6, в котором указанные железо и/или медь присутствуют в количестве, составляющем от 1,0 до 10,0 мас.% суммарной массы указанного материала.
13. Способ по п.6, в котором указанный цеолит бета имеет размер кристаллов, составляющий более чем 0,1 мкм.
14. Способ по п.6, в котором указанное изделие находится в форме канальчатой или ячеистой структуры; уплотненного слоя; причем уплотненный слой, включает шарики, гранулы, зерна, таблетки, экструдаты, другие частицы или их сочетания; микросфер или структурных элементов в форме пластинок или трубок; где указанные канальчатые или ячеистые структуры или структурные элементы изготавливают экструзией смеси, содержащей цеолит бета.
15. Способ синтеза цеолита бета с молярным соотношением диоксида кремния и оксида алюминия (SAR), составляющим от 5 до 20, без органического структурообразующего агента (SDA), за исключением каких-либо затравочных материалов, в котором указанный цеолит бета имеет коэффициент использования диоксида кремния, составляющий более чем 30% по отношению к смеси для синтеза.